(57)【特許請求の範囲】
【請求項１】
燃料電池に用いられる固体電解質膜であって、
複数の固体電解質粒子（２）と、該複数の固体電解質粒子の間に存在する粒界（３）とを有しており、
上記固体電解質粒子の材質は、希土類酸化物を１種または２種以上含むジルコニアであり、
上記粒界は、膜面方向（Ｐ）の粒界（３１）と、膜厚方向（Ｔ）の粒界（３２）とを含んでおり、
膜面に垂直な膜断面において、単位面積当たりにおける上記膜面方向の粒界の粒界数が、単位面積当たりにおける上記膜厚方向の粒界の粒界数よりも多い、固体電解質膜（１）。
【請求項２】
上記膜厚方向に存在する上記固体電解質粒子の平均粒子数は、２個以上である、請求項１に記載の固体電解質膜。
【請求項３】
上記膜厚方向の粒界は、膜内で上記膜面方向の粒界によって途切れている、請求項１または２に記載の固体電解質膜。
【請求項４】
上記膜厚方向の粒界のうち、使用時にカソード側となる膜面に繋がる粒界（３２１）に、還元雰囲気下で体積膨張するイオン伝導体（４）が含まれる、請求項１〜３のいずれか１項に記載の固体電解質膜。
【請求項５】
上記イオン伝導体は、Ｇｄがドープされたセリアである、請求項４に記載の固体電解質膜。
【請求項６】
上記粒界の平均粒界長さＬＧＢと上記固体電解質膜の平均膜厚Ｌとは、ＬＧＢ≧２Ｌの関係を満たす、請求項１〜５のいずれか１項に記載の固体電解質膜。
【請求項７】
上記固体電解質膜の平均膜厚は、１μｍ以上１０μｍ以下である、請求項１〜６のいずれか１項に記載の固体電解質膜。
【請求項８】
上記固体電解質粒子の材質は、イットリア安定化ジルコニアまたはイットリア部分安定化ジルコニアである、請求項１〜７のいずれか１項に記載の固体電解質膜。
【請求項９】
固体電解質を含む未焼成膜を複数枚準備する工程と、
複数枚の未焼成膜を積層、圧着して、圧着体を得る工程と、
得られた圧着体を焼成し、請求項１〜８のいずれか１項に記載の固体電解質膜を得る工程とを有する、固体電解質膜の製造方法。
【請求項１０】
請求項１〜８のいずれか１項に記載の固体電解質膜を有する、燃料電池（５）。
【発明の詳細な説明】
【技術分野】
【０００１】
本発明は、固体電解質膜およびその製造方法ならびに燃料電池に関する。
【背景技術】
【０００２】
従来、固体酸化物形燃料電池等の固体電解質膜を用いる燃料電池が知られている。固体電解質膜としては、一般に、イットリア安定化ジルコニア（以下、ＹＳＺということがある）膜が広く用いられている。
【０００３】
例えば、先行する特許文献１には、立方晶系ＹＳＺ粒子同士が正方晶系ＹＳＺを介して連結された骨格構造を有する固体電解質層、この固体電解質層を有する固体酸化物形燃料電池が開示されている。
【先行技術文献】
【特許文献】
【０００４】
【特許文献１】特許第５５８４７９６号公報
【発明の概要】
【発明が解決しようとする課題】
【０００５】
固体電解質膜を用いる燃料電池の発電効率を向上させるため、セル抵抗の低減が望まれている。そのためには、セル抵抗の寄与度が大きい固体電解質膜の抵抗を低減させることが有効である。具体的には、ＹＳＺ等の固体電解質より構成される固体電解質膜を薄膜化し、これにより固体電解質膜の抵抗を低減させ、イオン伝導率を向上させることが有効である。
【０００６】
しかしながら、固体電解質膜の薄膜化は、一般に、固体電解質膜の曲げ強度の低下を招く。そのため、薄膜化された固体電解質膜を用いた燃料電池では、電池の起動停止時における熱膨張、収縮により生じる曲げ応力や、アノード材料の酸化・還元による体積変化により生じる曲げ応力等によって固体電解質膜にクラックが発生しやすい。燃料電池では、アノードに供給される燃料ガスとカソードに供給される酸化剤ガスとの混合が固体電解質膜により防止されている。固体電解質膜にクラックが発生した場合、燃料ガスと酸化剤ガスとのクロスリークが発生し、発電性能が低下する。
【０００７】
ところで、正方晶系ＹＳＺは、立方晶系ＹＳＺに比べ、高い曲げ強度を有している。そのため、立方晶系ＹＳＺの粒界に正方晶系ＹＳＺを配置する技術によれば、固体電解質膜の曲げ強度向上が期待できる。ところが、正方晶系ＹＳＺは、立方晶系ＹＳＺに比べ、イオン伝導性が低い。そのため、上記技術によると、固体電解質膜内でイオン伝導の寄与度が大きい粒界領域が、イオン伝導性の低い正方晶系ＹＳＺによって占有される。そのため、固体電解質膜の曲げ強度が向上しても、固体電解質膜のイオン伝導性が低下してしまう。
【０００８】
本発明は、かかる課題に鑑みてなされたものであり、高い曲げ強度と高いイオン伝導性とを両立させることが可能な固体電解質膜、これを用いた燃料電池を提供しようとするものである。
【課題を解決するための手段】
【０００９】
本発明の一態様は、燃料電池に用いられる固体電解質膜であって、
複数の固体電解質粒子（２）と、該複数の固体電解質粒子の間に存在する粒界（３）とを有しており、
上記固体電解質粒子の材質は、希土類酸化物を１種または２種以上含むジルコニアであり、
上記粒界は、膜面方向（Ｐ）の粒界（３１）と、膜厚方向（Ｔ）の粒界（３２）とを含んでおり、
膜面に垂直な膜断面において、単位面積当たりにおける上記膜面方向の粒界の粒界数が、単位面積当たりにおける上記膜厚方向の粒界の粒界数よりも多い、固体電解質膜（１）。にある。
【００１０】
本発明の他の態様は、固体電解質を含む未焼成膜を複数枚準備する工程と、
複数枚の未焼成膜を積層、圧着して、圧着体を得る工程と、
得られた圧着体を焼成し、上記固体電解質膜を得る工程とを有する、固体電解質膜の製造方法にある。
【００１１】
本発明のさらに他の態様は、上記固体電解質膜を有する、燃料電池（５）にある。
【発明の効果】
【００１２】
電池の起動停止時における熱膨張、収縮により生じる曲げ応力や、アノード材料の酸化・還元による体積変化により生じる曲げ応力は、固体電解質膜の膜厚方向にクラックを発生させる。また、セラミックスである固体電解質膜では、粒界に沿ってクラックが進展する粒界破壊が主となる。
【００１３】
上記固体電解質膜は、単位面積当たりにおける膜面方向の粒界の粒界数が、単位面積当たりにおける膜厚方向の粒界の粒界数よりも多い。つまり、上記固体電解質膜では、粒界クラックによる破壊の起点となりやすい膜厚方向の粒界が低減されている。そのため、上記固体電解質膜によれば、材料変更によってイオン伝導性を犠牲にすることなく、曲げ強度を高めることができる。それ故、上記固体電解質膜によれば、一層の薄膜化が可能となり、これにより、固体電解質膜の抵抗を低減させ、イオン伝導性を向上させることができる。よって、上記固体電解質膜によれば、高い曲げ強度と高いイオン伝導性とを両立させることが可能となる。
【００１４】
また、上記固体電解質膜の製造方法は、上記各工程を有している。そのため、上記固体電解質膜の製造方法によれば、上述した粒界構造を有し、高い曲げ強度と高いイオン伝導性とを両立させることが可能な上記固体電解質膜を得ることができる。
【００１５】
また、上記燃料電池は、上記固体電解質膜を有している。そのため、上記燃料電池によれば、固体電解質膜にクラックが発生し難くなり、燃料ガスと酸化剤ガスとのクロスリークによる発電性能の低下が抑制される。そのため、オーミック抵抗の低減、クロスリークの抑制により発電性能の向上に有利な燃料電池が得られる。
【００１６】
なお、特許請求の範囲及び課題を解決する手段に記載した括弧内の符号は、後述する実施形態に記載の具体的手段との対応関係を示すものであり、本発明の技術的範囲を限定するものではない。
【図面の簡単な説明】
【００１７】
【図１】実施形態１の固体電解質膜の膜面に垂直な膜断面を模式的に示した説明図である。
【図２】膜面方向の粒界の粒界数をカウントする方法を説明するための説明図である。
【図３】膜面方向の粒界の粒界数をカウントする方法を説明するための他の説明図である。
【図４】膜厚方向の粒界の粒界数をカウントする方法を説明するための説明図である。
【図５】膜厚方向の粒界の粒界数をカウントする方法を説明するための他の説明図である。
【図６】粒界の平均粒界長さＬＧＢ、固体電解質膜の平均膜厚Ｌの算出方法を説明するための説明図である。
【図７】実施形態２の固体電解質膜の膜面に垂直な膜断面を模式的に示した説明図である。
【図８】実施形態４の燃料電池の模式的な断面図である。
【図９】実施形態４の燃料電池の断面の一部を拡大して模式的に示した説明図である。
【図１０】実施形態５の燃料電池の模式的な断面図である。
【発明を実施するための形態】
【００１８】
（実施形態１）
実施形態１の固体電解質膜について、図１〜図６を用いて説明する。図１〜図６に例示されるように、本実施形態の固体電解質膜１は、燃料電池に用いられる。電解質として固体電解質を用いる燃料電池は、固体電解質形燃料電池と称される。この内、固体電解質として固体酸化物セラミックスを用いる燃料電池は、固体酸化物形燃料電池（ＳＯＦＣ）と称される。
【００１９】
固体電解質膜１は、複数の固体電解質粒子２と、複数の固体電解質粒子２の間に存在する粒界３とを有している。固体電解質粒子２の材質は、Ｙ２Ｏ３、Ｓｃ２Ｏ３、Ｓｍ２Ｏ３等の希土類酸化物を１種または２種以上含むジルコニアである。なお、上記希土類酸化物を固溶したジルコニアは、安定化ジルコニアであってもよいし、部分安定化ジルコニアであってもよい。固体電解質粒子２の材質としては、具体的には、酸素イオン伝導性を確保しやすいなどの観点から、イットリア安定化ジルコニア、膜強度を確保しやすいなどの観点から、イットリア部分安定化ジルコニアなどを好適に用いることができる。
【００２０】
粒界３は、膜面方向Ｐの粒界３１と、膜厚方向Ｔの粒界３２とを含んでいる。固体電解質膜１の膜面は、厳密に見れば、微小凹凸が含まれうるため、その意味において完全に平坦な平面であるとはいえない。そのため、膜面方向Ｐとは、固体電解質膜１の膜面を、微小凹凸のない仮想の平坦面としたときにおける、その平坦面に平行な方向をいう。そして、膜面方向Ｐの粒界３１とは、固体電解質膜１の膜面に垂直な膜断面において、膜面方向Ｐと垂直な線と４５°以上１３５°以下の角度で交わる粒界をいう。一方、膜厚方向Ｔとは、膜面方向Ｐと垂直な方向をいう。そして、膜厚方向Ｐの粒界３２とは、固体電解質膜１の膜面に垂直な膜断面において、膜面方向Ｐに平行な線と４５°以上１３５°以下の角度で交わる粒界をいう。
【００２１】
ここで、固体電解質膜１は、膜面に垂直な膜断面において、単位面積当たりにおける膜面方向Ｐの粒界３１の粒界数が、単位面積当たりにおける膜厚方向Ｔの粒界３２の粒界数よりも多い。
【００２２】
図２、図３を用いて、膜面方向Ｐの粒界３１の粒界数をカウントする方法について説明する。固体電解質膜１の膜面に垂直な膜断面を、走査型電子顕微鏡（ＳＥＭ）にて観察し、膜面方向Ｐに固体電解質膜１の厚みＸの約５倍、膜厚方向Ｔに固体電解質膜１の厚みＸの約２倍の測定視野を有するＳＥＭ像９１を準備する。このＳＥＭ像９１に対して、等間隔で、膜面方向Ｐに垂直な測定線ｖ１、ｖ２、ｖ３、・・・ｖ１４、およびｖ１５を引く。膜面方向Ｐに垂直な各測定線と交わる粒界３（図２中の丸印で囲まれた部分が測定箇所）のうち、各測定線ｖｎ（ｎ＝１〜１５）と４５°以上１３５°以下の角度で交わる粒界３の数をカウントし、これを、膜面方向Ｐの粒界３１の粒界数とする。なお、図３中、Ｒ４５は、測定線ｖｎと４５°で交わる線である。また、Ｒ１３５は、測定線ｖｎと１３５°で交わる線である。得られた膜面方向Ｐの粒界３１の粒界数を、用いたＳＥＭ像９１の測定視野面積にて除することにより、単位面積当たりにおける膜面方向Ｐの粒界３１の粒界数を求めることができる。
【００２３】
図４、図５を用いて、膜厚方向Ｔの粒界３２の粒界数をカウントする方法について説明する。上記と同様の大きさの測定視野を有するＳＥＭ像９１を準備する。このＳＥＭ像９１に対して、等間隔で、膜面方向Ｐに平行な測定線ｌ１、ｌ２、およびｌ３を引く。膜面方向Ｐに平行な測定線ｌ１〜ｌ３と交わる粒界（図４中の丸印で囲まれた部分が測定箇所）のうち、各測定線ｌｎ（ｎ＝１〜３）と４５°以上１３５°以下の角度で交わる粒界３の数をカウントし、これを、膜厚方向Ｔの粒界３２の粒界数とする。なお、図５中、Ｒ４５は、測定線ｌｎと４５°で交わる線である。また、Ｒ１３５は、測定線ｌｎと１３５°で交わる線である。得られた膜厚方向Ｔの粒界３２の粒界数を、用いたＳＥＭ像９１の測定視野面積にて除することにより、単位面積当たりにおける膜厚方向Ｔの粒界３２の粒界数を求めることができる。
【００２４】
固体電解質膜１において、膜厚方向Ｔに存在する固体電解質粒子２の平均粒子数は、２個以上である構成とすることができる。この構成によれば、固体電解質粒子２が膜厚方向Ｔに積み重なることが確実となるため、膜面方向Ｐの粒界の粒界数が膜厚方向Ｔの粒界の粒界数よりも多い粒界構造を固体電解質膜１が採りやすくなる。なお、上記平均粒子数は、以下のようにして測定される。上述した膜面方向Ｐの粒界３１の粒界数をカウントする方法と同様に、ＳＥＭ像９１を準備する。このＳＥＭ像９１に対して、図２と同様にして、等間隔で、膜面方向Ｐに垂直な測定線ｖｎ（ｎ＝１〜１５）を引く。各々の測定線上にある粒子数をカウントする（例えば、図２で見て、ｖ１における粒子数は２個、ｖ２における粒子数は３個とカウントされる）。そして、各粒子数の合計を１５で除することにより、上記平均粒子数を求めることができる。
【００２５】
膜厚方向Ｔに存在する固体電解質粒子２の平均粒子数は、上記粒界構造を確実なものとしやすくなる観点から、好ましくは、２．１個以上、より好ましくは、２．５個以上、より好ましくは、３．０個以上とすることができる。なお、膜厚方向Ｔに存在する固体電解質粒子２の平均粒子数は、固体電解質膜の抵抗低減などの観点から、好ましくは、４．０個以下、より好ましくは、３．５個以下、より好ましくは、３．０個以下とすることができる。
【００２６】
固体電解質膜１において、膜厚方向Ｔの粒界３２は、膜内で膜面方向Ｐの粒界３１によって途切れている構成を含むことができる。つまり、膜厚方向Ｔの粒界３２の端部が、膜内において膜面方向Ｐの粒界３１に突き当たる構成を含むことができる。この構成によれば、膜厚方向Ｔの粒界３１にクラックが生じた場合でも、膜面方向Ｐの粒界３１により、クラックの進展が阻害される。そのため、この構成によれば、クラックの進展を固体電解質膜１内にて留めることが可能となり、固体電解質膜１全体の破壊が生じ難くなる。したがって、この構成によれば、固体電解質膜１の曲げ強度をより向上させることができる。さらに、燃料ガスと酸化剤ガスとのクロスリークをより一層抑制しやすい固体電解質膜１が得られる。
【００２７】
固体電解質膜１において、粒界３の平均粒界長さＬＧＢと固体電解質膜１の平均膜厚Ｌとは、ＬＧＢ≧２Ｌの関係を満たす構成とすることができる。この構成によれば、上記粒界構造を固体電解質膜１が採りやすくなる。
【００２８】
粒界３の平均粒界長さＬＧＢ、固体電解質膜１の平均膜厚Ｌは、以下の方法により算出される。図６に示されるように、固体電解質膜１の膜面に垂直な膜断面を、走査型電子顕微鏡（ＳＥＭ）にて観察し、上記と同様の大きさの測定視野を有するＳＥＭ像９１を準備する。このＳＥＭ像９１を用い、固体電解質膜１の一方の膜面を起点とする膜内の全ての粒界について、固体電解質膜１の他方の膜面に至る最短経路（図６では、一方の膜面が下側面、他方の膜面が上側面として描かれており、最短経路は矢印の経路として示されている）の粒界長さを、同じ粒界を二度なぞらずに一筆書きの要領でそれぞれ測定する。粒界３の平均粒界長さＬＧＢは、得られた各最短経路の粒界長さの平均値として算出される値である。また、ＳＥＭ像９１に対して、等間隔で、膜面方向Ｐに垂直な測定線ｖ１、ｖ２、ｖ３、ｖ４、およびｖ５を引く。そして、一方の膜面および他方の膜面により切り取られる各測定線の両端部間の長さをそれぞれ測定する。固体電解質膜１の平均膜厚Ｌは、得られた各測定線の長さの平均値として算出される値である。
【００２９】
固体電解質膜１の平均膜厚Ｌは、具体的には、１μｍ以上１０μｍ以下とすることができる。この構成によれば、上記粒界構造を有する固体電解質膜１を製造しやすい。また、この構成によれば、同じ膜厚、同じ緻密度で比較した場合に、イオン伝導性を犠牲にすることなく、曲げ強度を向上させることができる固体電解質膜１を確実なものとすることができる。
【００３０】
固体電解質膜１の平均膜厚Ｌは、曲げ強度の向上、製造上の不良として発生しうる膜中ピンホールが特性に及ぼす影響を排除しやすくなるなどの観点から、好ましくは２μｍ以上、より好ましくは３μｍ以上、さらに好ましくは４μｍ以上とすることができる。固体電解質膜１の平均膜厚Ｌは、イオン伝導性の向上などの観点から、好ましくは６μｍ以下、より好ましくは５μｍ以下、さらに好ましくは４μｍ以下とすることができる。
【００３１】
上述した固体電解質膜１によれば、材料変更によってイオン伝導性を犠牲にすることなく、曲げ強度を高めることができる。それ故、固体電解質膜１によれば、一層の薄膜化が可能となり、これにより、固体電解質膜１の抵抗を低減させ、イオン伝導率を向上させることができる。よって、固体電解質膜１によれば、高い曲げ強度と高いイオン伝導性とを両立させることが可能となる。
【００３２】
（実施形態２）
実施形態２の固体電解質膜について、図７を用いて説明する。なお、実施形態２以降において用いられる符号のうち、既出の実施形態において用いた符号と同一のものは、特に示さない限り、既出の実施形態におけるものと同様の構成要素等を表す。
【００３３】
図７に例示されるように、本実施形態の固体電解質膜１は、膜厚方向Ｔの粒界３２のうち、使用時にカソード側となる膜面に繋がる粒界３２１に、還元雰囲気下で体積膨張する酸素イオン伝導体４が含まれている。なお、図７において、使用時にカソード側となる膜面は、図７の上側の膜面として描かれており、使用時にアノード側となる膜面は、図７の下側の膜面として描かれている。その他の構成は、実施形態１と同様である。
【００３４】
上記構成によれば、仮に、クラックが進展し、水素ガス等の還元性の燃料ガスがクラックを通じてアノード側の膜面からのカソード側の膜面へリークしようとした場合であっても、以下の現象を生じることができる。すなわち、膜厚方向Ｔの粒界３２のうち、使用時にカソード側となる膜面に繋がる粒界３２１に含まれるイオン伝導体４が、還元性ガスによる環境雰囲気下で体積膨張する。これにより、粒界３２１の部分に形成されたクラックが塞がれ、粒界破断箇所が自己修復される。それ故、上記構成によれば、燃料ガスと酸化剤ガスとのクロスリークによる発電性能の低下抑制を確実なものとすることができる。また、イオン伝導体４はイオン伝導性を有するため、粒界３２１のイオン伝導性の低下も抑制することができる。なお、その他の作用効果は、実施形態１と同様である。
【００３５】
イオン伝導体４としては、例えば、セリア（ＣｅＯ２）、Ｇｄ、Ｓｍ、Ｙ、Ｌａ、Ｎｄ、Ｙｂ、Ｃａ、および、Ｈｏから選択される１種または２種以上の元素等がドープされたセリアなどを例示することができる。これらは１種または２種以上併用することができる。イオン伝導体４は、酸素イオン伝導性、環境雰囲気下での体積膨張性などの観点から、好ましくは、Ｇｄがドープされたセリアであるとよい。
【００３６】
イオン伝導体４は、使用時にカソード側となる膜面から膜厚方向Ｔに例えば、１μｍ、好ましくは、２μｍまでの深さ領域内に存在する粒界３２１内に含まれることができる。この構成によれば、上述した作用効果を確実なものとすることができる。
【００３７】
固体電解質粒子２に対するイオン伝導体４の比率は、イオン伝導体４による効果を確実なものとする観点から、好ましくは、１体積％以上、より好ましくは、２体積％以上、さらに好ましくは、２．５体積％以上とすることができる。固体電解質粒子２に対するイオン伝導体４の比率は、使用中にイオン伝導体４と固体電解質粒子２との熱膨張差により固体電解質膜１に応力集中が生じるのを抑制しやすくなるなどの観点から、好ましくは、５体積％以下、より好ましくは、３体積％以下とすることができる。
【００３８】
（実施形態３）
実施形態３の固体電解質膜の製造方法について説明する。本実施形態の固体電解質膜の製造方法は、固体電解質を含む未焼成膜を複数枚準備する工程と、複数枚の未焼成膜を積層、圧着して、圧着体を得る工程と、得られた圧着体を焼成し、上述した固体電解質膜１を得る工程とを有している。
【００３９】
未焼成膜は、例えば、基材表面に、固体電解質を含むスラリーを塗布し、乾燥させることにより成膜することができる。固体電解質は、固体電解質膜を構成する固体電解質粒子を形成するための原料であり、実施形態１に示したジルコニアなどを用いることができる。スラリー塗布方法としては、例えば、スラリーキャスト法、ドクターブレード法などの塗布方法を例示することができる。
【００４０】
準備された未焼成膜は、複数枚積層し、圧着される。圧着には、ＣＩＰ成形法などを用いることができる。圧着体は、必要に応じて脱脂処理することができる。未焼成膜の積層枚数は、例えば、２〜３枚とすることができる。
【００４１】
圧着体の焼成温度は、例えば、１３００〜１４００℃、圧着体の焼成時間は、例えば、１〜５時間とすることができる。
【００４２】
なお、未焼成膜の準備において、スラリーには、固体電解質以外に、実施形態２に示したイオン伝導体を含有させることができる。そして、圧着体の作製時に、固体電解質を含み、イオン伝導体を含まないスラリーより形成された未焼成膜Ａ、固体電解質およびイオン伝導体を含むスラリーより形成された未焼成膜Ｂを準備する。次いで、未焼成膜Ａを１枚または複数枚積層するとともに最上部に未焼成膜Ｂを積層し、圧着して、圧着体を得るようにしてもよい。この方法によれば、最上部の未焼成膜Ｂの焼結時に生じる粒界部分にイオン伝導体を析出させることが可能となる。そのため、実施形態２の固体電解質膜を製造することができる。
【００４３】
（実施形態４）
実施形態４の燃料電池について、図８、図９を用いて説明する。本実施形態の燃料電池５は、実施形態１の固体電解質膜１を有している。燃料電池５は、具体的には、図８、図９に示されるように、アノード５１、固体電解質膜１、中間層５２、カソード５３がこの順に積層された電池構造を有することができる。また、図示はされないが、燃料電池５は、アノード５１、固体電解質膜１、カソード５３がこの順に積層された電池構造を有することもできる。なお、中間層５２は、固体電解質膜１の固体電解質材料とカソード材料との反応を抑制するための層である。
【００４４】
燃料電池５は、発電性能が高い等の観点から、平板形の電池構造をとることができる。燃料電池５は、例えば、電極であるアノード５１を支持体とするアノード支持型とすることができる。この場合には、固体電解質層を支持体とする自立膜型と比較して、固体電解質膜１の薄膜化によって固体電解質膜１の抵抗を低減させ、イオン伝導性を向上させやすい。
【００４５】
アノード５１は、単層から構成されていてもよいし、複数層から構成されていてもよい。図８では、アノード５１が複数層から構成されている場合の一例が示されている。この場合、アノード５１は、具体的には、例えば、固体電解質膜１側に配置される活性層５１１と、活性層５１１における固体電解質膜１側と反対側に配置される拡散層５１２とを備える構成などとすることができる。なお、活性層５１１は、主に、アノード５１側における電気化学的反応を高めるための層である。また、拡散層５１２は、供給される燃料ガスを層面内に拡散させることが可能な層である。
【００４６】
アノード５１の材料としては、例えば、Ｎｉ、ＮｉＯ等の触媒と、実施形態１に示したジルコニア等の固体電解質との混合物などを例示することができる。なお、ＮｉＯは、発電時の還元雰囲気でＮｉとなる。本実施形態では、アノード２の材料、具体的には、活性層５１１および拡散層５１２の材料として、ＮｉまたはＮｉＯとイットリア安定化ジルコニアとの混合物などを用いることができる。
【００４７】
活性層５１１の厚みは、反応持続性、取り扱い性、加工性等の観点から、好ましくは１０μｍ以上、より好ましくは１５μｍ以上とすることができる。活性層５１１の厚みは、電極反応抵抗の低減等の観点から、好ましくは３０μｍ以下、より好ましくは２５μｍ以下とすることができる。また、拡散層５１２の厚みは、支持体としての強度確保等の観点から、好ましくは１００μｍ以上、より好ましくは２００μｍ以上、より好ましくは３００μｍ以上とすることができる。拡散層２０１の厚みは、ガス拡散性の向上等の観点から、好ましくは８００μｍ以下、より好ましくは７００μｍ以下とすることができる。
【００４８】
カソード５３の材料としては、遷移金属ペロブスカイト型酸化物などを例示することができる。遷移金属ペロブスカイト型酸化物としては、具体的には、例えば、ＬａｘＳｒ１−ｘＣｏＯ３系酸化物、ＬａｘＳｒ１−ｘＣｏｙＦｅ１−ｙＯ３系酸化物、ＳｍｘＳｒ１−ｘＣｏＯ３系酸化物（但し、上記において、０≦ｘ≦１、０≦ｙ≦１）などを例示することができる。これらは１種または２種以上併用することができる。
【００４９】
カソード５３の厚みは、ガス拡散性、電極反応抵抗、集電性などの観点から、好ましくは２０〜１００μｍ、より好ましくは３０〜８０μｍとすることができる。
【００５０】
中間層５２の材料としては、例えば、セリア（ＣｅＯ２）、Ｇｄ、Ｓｍ、Ｙ、Ｌａ、Ｎｄ、Ｙｂ、Ｃａ、および、Ｈｏから選択される１種または２種以上の元素等がドープされたセリアなどを例示することができる。これらは１種または２種以上併用することができる。本実施形態では、Ｇｄがドープされたセリアなどを用いることができる。
【００５１】
中間層５２の厚みは、オーミック抵抗の低減、カソードからの元素拡散の抑制等の観点から、好ましくは１〜２０μｍ、より好ましくは２〜５μｍとすることができる。
【００５２】
（実施形態５）
実施形態５の燃料電池について、図１０を用いて説明する。本実施形態の燃料電池５は、実施形態２の固体電解質膜１を有している。燃料電池５は、具体的には、図１０に示されるように、支持体５４、アノード５１、固体電解質膜１、中間層５２、カソード５３がこの順に積層された電池構造を有することができる。つまり、本実施形態では、燃料電池５は、支持体５４により支持されている。なお、中間層５２は、省略することができる。
【００５３】
支持体５４は、多孔質であり、アノード５１における固体電解質膜１側と反対側に配置されている。本実施形態の燃料電池５は、アノード５１とは別に支持体５４を有している。そのため、本実施形態の燃料電池５は、アノード５１が支持機能を備える必要がないので、アノード５１の厚みを薄くしやすく、また、アノード５１の材料選択の余地も大きい。
【００５４】
支持体５４の材料としては、例えば、ジルコニア、マグネシア、アルミナなどを例示することができる。ジルコニアとしては、例えば、イットリア安定化ジルコニア、スカンジア安定化ジルコニア等の酸化ジルコニウム系酸化物などを例示することができる。この場合には、セルの他材料との熱膨張差を小さくしやすく、反りの少ない燃料電池を得やすくなる。本実施形態では、支持体４の材料として、具体的には、イットリア安定化ジルコニアを用いることができる。なお、支持体５４は、必ずしも導電性を有している必要がないため、Ｎｉ等の導電性材料を含んでいなくてもよいが、導電性材料を含むこともできる。
【００５５】
支持体５４の厚みは、セル強度の確保等の観点から、好ましくは１００μｍ以上、より好ましくは２００μｍ以上、より好ましくは３００μｍ以上とすることができる。支持体５４の厚みは、ガス拡散性の向上等の観点から、好ましくは８００μｍ以下、より好ましくは７００μｍ以下とすることができる。
【００５６】
また、アノード５１の厚みは、反応持続性、取り扱い性、加工性等の観点から、好ましくは１０μｍ以上、より好ましくは１５μｍ以上とすることができる。アノード５１の厚みは、電極反応抵抗の低減等の観点から、好ましくは３０μｍ以下、より好ましくは２５μｍ以下とすることができる。その他の構成、作用効果は、実施形態４と同様である。
【００５７】
（実験例）
以下、上記固体電解質膜１およびその製造方法ならびに燃料電池５を、実験例を用いてより具体的に説明する。
−材料準備−
ＮｉＯ粉末（平均粒子径：０．６μｍ）と、８ｍｏｌ％のＹ２Ｏ３を含むイットリア安定化ジルコニア（以下、８ＹＳＺ）粉末（平均粒子径：０．５μｍ）と、カーボン（造孔剤）と、ポリビニルブチラールと、酢酸イソアミルおよび１−ブタノールとをボールミルにて混合することによりスラリーを調製した。ドクターブレード法を用いて、樹脂シート上に上記スラリーを層状に塗工し、乾燥させた後、樹脂シートを剥離することにより、拡散層形成用シートを準備した。拡散層形成用シートの厚みは、１１０μｍとした。なお、上記平均粒子径は、レーザー回折・散乱法により測定した体積基準の累積度数分布が５０％を示すときの粒子径（直径）ｄ５０である（以下、同様）。
【００５８】
ＮｉＯ粉末（平均粒子径：０．６μｍ）と、８ＹＳＺ粉末（平均粒子径：０．２μｍ）と、カーボン（造孔剤）と、ポリビニルブチラールと、酢酸イソアミルおよび１−ブタノールとをボールミルにて混合することによりスラリーを調製した。ＮｉＯ粉末と８ＹＳＺ粉末の質量比は、６５：３５である。次いで、上記と同様にして活性層形成用シートを準備した。活性層形成用シートの厚みは、３０μｍとした。なお、活性層形成用シートにおけるカーボン量は、拡散層形成用シートと比較して少量とされている。
【００５９】
８ＹＳＺ粉末（平均粒子径：０．２μｍ）と、ポリビニルブチラールと、酢酸イソアミルおよび１−ブタノールとをボールミルにて混合することによりスラリーを調製した。次いで、上記と同様にして、固体電解質膜形成用の未焼成膜Ａを準備した。未焼成膜Ａの厚みは、後述する表１に示す通りとした。
【００６０】
８ＹＳＺ粉末（平均粒子径：０．２μｍ）と、１０ｍｏｌ％のＧｄがドープされたＣｅＯ２（以下、１０ＧＤＣ）（平均粒子径：０．２μｍ）と、ポリビニルブチラールと、酢酸イソアミルおよび１−ブタノールとをボールミルにて混合することによりスラリーを調製した。なお、８ＹＳＺに対する１０ＧＤＣの比率は、１ｖｏｌ％とした。次いで、上記と同様にして、固体電解質膜形成用の未焼成膜Ｂを準備した。未焼成膜Ｂの厚みは、後述する表１に示す通りとした。
【００６１】
１０ＧＤＣ粉末（平均粒子径：０．３μｍ）と、ポリビニルブチラールと、酢酸イソアミル、２−ブタノールおよびエタノールとをボールミルにて混合することによりスラリーを調製した。次いで、上記と同様にして、中間層形成用シートを準備した。中間層形成用シートの厚みは、４．０μｍとした。
【００６２】
ＬＳＣ（Ｌａ０．６Ｓｒ０．４ＣｏＯ３）粉末（平均粒子径：２．０μｍ）と、エチルセルロースと、テルピネオールとを３本ロールにて混合することにより、カソード形成用ペーストを準備した。
【００６３】
−試料の作製−
拡散層形成用シート、活性層形成用シート、１枚または２枚以上の未焼成膜、および、中間層形成用シートを順に積層し、圧着した。圧着には、ＣＩＰ成形法を用いた。この際、ＣＩＰ成形条件は、温度８０℃、加圧力５０ＭＰａ、加圧時間１０分という条件とした。なお、未焼成膜の積層構成は、後述する表１に示す通りとした。得られた圧着体を四角形状に打ち抜いた後、脱脂処理することにより、圧着体に含まれるバインダー成分を部分分解・除去した。
【００６４】
上記圧着体を、大気雰囲気中、１３５０℃で２時間焼成した。これにより、拡散層、活性層、固体電解質膜、および、中間層がこの順に積層された焼結体を得た。
【００６５】
上記焼結体における中間層の表面に、カソード形成用ペーストをスクリーン印刷法により塗布し、大気雰囲気中、９５０℃で２時間焼成（焼付）することによって層状のカソードを形成した。これにより、試料１〜試料６の平板形の燃料電池単セルを得た。各燃料電池単セルにおける拡散層の厚みは２００μｍ、活性層の厚みは２０μｍ、中間層の厚みは３μｍ、カソードの厚みは５０μｍである。なお、アノードの厚みは、アノードを構成する拡散層と活性層との合計厚み２２０μｍである。
【００６６】
−各種測定、評価−
各燃料電池セルにおける固体電解質膜について、上述した方法により、平均膜厚、膜厚方向の平均粒子数、単位面積当たりにおける膜厚方向の粒界の粒界数と膜面方向の粒界の粒界数との関係、ＬＧＢと２Ｌとの関係を求めた。
【００６７】
また、上記カソードを形成する前の焼結体を、管状炉に入れ、当該管状炉に、窒素ガスと水素ガスとの混合ガス（Ｈ２：４ｖｏｌ％）を導入しながら、８００℃で４時間還元処理した。得られた還元後の試験片につき、ＪＩＳ  Ｒ  １６６４  「ファインセラミックス多孔体の曲げ強さ試験方法」に準拠して、４点曲げ試験を実施し、４点曲げ強度を測定した。
【００６８】
また、各燃料電池セルのオーミック抵抗を、コインセル評価システムにより測定した。具体的には、交流インピーダンス法により、７００℃、０．５Ａ／ｃｍ２発電時における燃料電池セルのオーミック抵抗を算出した。
【００６９】
表１に未焼成膜の積層構成、表２に固体電解質膜、燃料電池の構成および試験結果をまとめて示す。
【００７０】
【表１】
0006780287.tif 000002
【００７１】
【表２】
0006780287.tif 000003
【００７２】
試料１、試料５および試料６の固体電解質膜は、単位面積当たりにおける膜面方向の粒界の粒界数が、単位面積当たりにおける膜厚方向の粒界の粒界数よりも少ない。つまり、試料１、試料５および試料６の固体電解質膜では、粒界クラックによる破壊の起点となりやすい膜厚方向の粒界が低減されていない。そのため、試料１、試料５および試料６の固体電解質膜は、曲げ強度を向上させることができなかった。
【００７３】
これらに対し、試料２〜４の固体電解質膜は、単位面積当たりにおける膜面方向の粒界の粒界数が、単位面積当たりにおける膜厚方向の粒界の粒界数よりも多い。つまり、試料２〜４の固体電解質膜では、粒界クラックによる破壊の起点となりやすい膜厚方向の粒界が低減されている。そのため、試料２〜４の固体電解質膜によれば、材料変更によってイオン伝導性を犠牲にすることなく、曲げ強度を高めることができた。それ故、試料２〜４の固体電解質膜によれば、一層の薄膜化が可能となり、これにより、固体電解質膜の抵抗を低減させ、イオン伝導性を向上させることができるといえる。よって、試料２〜４の固体電解質膜によれば、高い曲げ強度と高いイオン伝導性とを両立させることが可能であることが確認された。
【００７４】
また、試料２〜試料４の固体電解質膜によれば、複数枚の未焼成膜を積層、圧着、焼成して固体電解質膜を作製することにより、上述した粒界構造を有し、高い曲げ強度と高いイオン伝導性とを両立させることが可能な固体電解質膜を得やすいことも確認された。
【００７５】
なお、未焼成膜を複数枚積層することによって構成２〜構成４の積層構成とした試料２〜試料４における固体電解質膜では、膜厚方向の粒界が、膜内で膜面方向の粒界によって途切れていた。また、１０ＧＤＣを含む未焼成膜Ｂをカソード側に配置してなる構成２、構成３の積層構成とした試料２、試料３における固体電解質膜では、カソード側となる膜面に繋がる粒界に１０ＧＤＣが存在していた。これは、未焼成膜Ｂにおける８ＹＳＺの焼結時に、１０ＧＤＣが粒界に押し出されて析出したためであると考えられる。
【００７６】
試料２〜４の燃料電池単セルは、試料２〜４の固体電解質膜を有している。そのため、試料２〜４の燃料電池単セルによれば、固体電解質膜にクラックが発生し難くなり、燃料ガスと酸化剤ガスとのクロスリークによる発電性能の低下を抑制することが可能になるといえる。そのため、試料２〜４の燃料電池単セルによれば、オーミック抵抗の低減、クロスリークの抑制による発電性能の向上に有利な燃料電池が得られることが確認された。
【００７７】
本発明は、上記各実施形態に限定されるものではなく、その要旨を逸脱しない範囲において種々の変更が可能である。また、各実施形態に示される各構成は、それぞれ任意に組み合わせることができる。また、実施形態４において、実施形態１の固体電解質膜に代えて、実施形態２の固体電解質膜を用いることができる。また、実施形態５において、実施形態２の固体電解質膜に代えて、実施形態１の固体電解質膜を用いることができる。
以下、参考形態の例を付記する。
項１．
燃料電池に用いられる固体電解質膜であって、
複数の固体電解質粒子（２）と、該複数の固体電解質粒子の間に存在する粒界（３）とを有しており、
上記粒界は、膜面方向（Ｐ）の粒界（３１）と、膜厚方向（Ｔ）の粒界（３２）とを含んでおり、
膜面に垂直な膜断面において、単位面積当たりにおける上記膜面方向の粒界の粒界数が、単位面積当たりにおける上記膜厚方向の粒界の粒界数よりも多い、固体電解質膜（１）。
なお、項１．の固体電解質膜（１）において、固体電解質粒子２の材質としては、例えば、Ｙ２Ｏ３、Ｓｃ２Ｏ３、Ｓｍ２Ｏ３等の希土類酸化物を１種または２種以上含むジルコニアなどを例示することができる。
項２．
上記膜厚方向に存在する上記固体電解質粒子の平均粒子数は、２個以上である、項１に記載の固体電解質膜。
項３．
上記膜厚方向の粒界は、膜内で上記膜面方向の粒界によって途切れている、項１または項２に記載の固体電解質膜。
項４．
上記膜厚方向の粒界のうち、使用時にカソード側となる膜面に繋がる粒界（３２１）に、還元雰囲気下で体積膨張するイオン伝導体（４）が含まれる、項１〜項３のいずれか１項に記載の固体電解質膜。
項５．
上記イオン伝導体は、Ｇｄがドープされたセリアである、項４に記載の固体電解質膜。
項６．
上記粒界の平均粒界長さＬＧＢと上記固体電解質膜の平均膜厚Ｌとは、ＬＧＢ≧２Ｌの関係を満たす、項１〜項５のいずれか１項に記載の固体電解質膜。
項７．
上記固体電解質膜の平均膜厚は、１μｍ以上１０μｍ以下である、項１〜項６のいずれか１項に記載の固体電解質膜。
項８．
上記固体電解質粒子は、イットリア安定化ジルコニアまたはイットリア部分安定化ジルコニアである、項１〜項７のいずれか１項に記載の固体電解質膜。
項９．
固体電解質を含む未焼成膜を複数枚準備する工程と、
複数枚の未焼成膜を積層、圧着して、圧着体を得る工程と、
得られた圧着体を焼成し、項１〜項８のいずれか１項に記載の固体電解質膜を得る工程とを有する、固体電解質膜の製造方法。
項１０．
項１〜項８のいずれか１項に記載の固体電解質膜を有する、燃料電池（５）。
【符号の説明】
【００７８】
１  固体電解質膜
２  固体電解質粒子
３  粒界
３１  膜面方向の粒界
３２  膜厚方向の粒界
５  燃料電池
Ｐ  膜面方向
Ｔ  膜厚方向
【図１】
0006780287.tif 000004
【図２】
0006780287.tif 000005
【図３】
0006780287.tif 000006
【図４】
0006780287.tif 000007
【図５】
0006780287.tif 000008
【図６】
0006780287.tif 000009
【図７】
0006780287.tif 000010
【図８】
0006780287.tif 000011
【図９】
0006780287.tif 000012
【図１０】
0006780287.tif 000013